FR 2287493 A1 19760507 FR 7439924 A 19741115 Les supports usuels de masse adhésive utilisés pour la fabrication de bandes adhésives autocollantes, notamment les feuilles de chlorure de polyvinyle rigide et les feuilles de cellulose présentent peu d'affinité pour les mélanges de caoutchouc et de résines constituant usuellement la masse adhésive des bandes adhésives autocollantes. Le procédé de fabrication d'une bande adhésive autocollante selon l'invention a pour but de remédier à cet inconvénient. I1 est caractérisé en ce qu'on enduit une face d'une bande de chlorure de polyvinyle rigide ou de cellulose d'un mélange à parties égales en poids d'émulsion acrylique, de latex de caoutchouc naturel et de latex de styrène-butadiène, destiné à assurer la liaison d'une masse adhésive à la bande de chlorure de polyvinyle ou de cellulose et qu'on recouvre l'enduit ainsi formé d'une masse adhésive consistant en un mélange de caoutchouc naturel, de résines, d'antioxydants et d'essence de pétrole distillée entre 69 et 970C. La mise en oeuvre du procédé selon l'invention peut être effectuée, par exemple, comme suit Dans un turbo-agitateur à quatre pales inclinées de 30 à 400 par rapport à l'axe de l'agitateur, on introduit successivement 3 kg de latex de caoutchouc naturel et 3 kg de latex de styrène-butadiène en évitant soigneusement toute inclusion d'air dans la masse de latex. On mélange ensuite à 100 tours par minute pendant une heure, pour homogénéiser la masse de latex. Puis, on verse minutieusement, de façon à éviter toute incluscion d'air, 3 kg d'émulsion acrylique, d'une teneur en matière sèche de 46 %, dans la masse de latex et on mélange à nouveau les trois composants de la masse pendant une heure. On enduit ensuite une bande de chlorure de polyvinyle rigide de 40 p d'épaisseur, d'une couche uniforme du mélange de latex et d'émulsion acrylique ainsi obtenu, tout en continuant à le brasser régulièrement. L'enduction peut être effectuée de manière connue à la racle ou au rouleau par exemple. La bande de polyvinyle est ainsi rendue réceptrice de masse adhésive autocollante.sur une de ses faces à laquelle la masse adhésive autocollante adhérera fortement, tandis qu'elle n'adhérera que faiblement à l'autre face de la bande, lors de son enroulement. Afin de réduire encore cette adhérence de la face non enduite de la bande, cette dernière peut être recouverte d'un polycondensat de silicone, de manière connue. La masse adhésive autocollante est préparée de la manière suivante On débite une balle de caoutchouc naturel en tranches de 3 à 5 cm d'épaisseur au moyen d'une trancheuse à balle, du genre guillotine. Chacune de ces tranches est ensuite découpée à nouveau au moyen de la guillotine en morceaux de 5 à 10 cm de côté. Puis, ces morceaux de caoutchouc sont enrobés de poudre d'hydrate d'alumine et granulés, par exemple dans un broyeur granulateur à base ouverte du type Cumberland, avec adjonction d'hydrate d'alumine au cours de la granulation. On passe ensuite les granules obtenus au tamis pour en éliminer l'excédent d'hydrate d'alumine. Dans un malaxeur à circulation lamellaire à double paroi munie d'un impulseur à vitesse variable entre 80 et 160 tours/minute, on introduit 3 kg de solvant connu dans le commerce sous la dénomination d'essence C. I1 s'agit d'une fraction d'essence de pétrole distillée entre 69 et 970C. On ajoute en plusieurs fractions 1,560 kg de granules de caoutchouc naturel et on laisse reposer le tout dans le malaxeur pendant lu.+. On démarre ensuite l'impulseur et on amène progressivement sa vitesse à 160 tours/minute, en prenant soin que le mélange s'effectue sans cavitation et en maintenant sa température au-dessous de 400C au moyen d'un courant d'eau froide circulant dans la double paroi du malaxeur.Après 30 minutes de malaxage, on introduit dans le mélange 15 gr d'anti-oxygène à base de 2,5-di-ter amylhydroquinone (commercialisé sous le nom de Santovar A) et 30 gr d'un anti-oxygène commercialisé sous le nom de RP 400 5. On reprend le malaxage pendant 20 minutes et après vérification de l'homogénéité de la masse, on ajoute 1050 gr de résine aliphatique commercialisée sous le nom de Wingtack 95 et 345 gr de résine polydiénique commercialisée sous le nom d'Arkon P 115. On continue le malaxage pendant lh.50 et on vérifie que la viscosité de la masse adhésive est maintenue au voisinage de 500 poises. La masse adhésive autocollante ainsi obtenue est appliquée sur la face de la bande recouverte du mélange de latex et d'émulsion acrylique, à la racle ou au rouleau par exemple. On obtient ainsi une bande adhésive présentant une excellente cohésion entre le support de chlorure de polyvinyle et la masse adhésive autocollante. De nombreuses variantes de formulation peuvent être envisagées. Ainsi, il est possible lors de la fabrication de la masse adhésite autocollante de substituer à la résine aliphatique une ré- sine d'hydrocarbure modifiée thermoplastique (telle que celle qui est commercialisée sous le nom d'Escorez 5320) et à la résine polydiénique une colophane polymérisée, estérifiée à l'éthylène-glycol (telle que celle qui est commercialisée sous le nom d'Escorez 1302 B) ou une résina de ss pinène (telle que celle qui est coner- cialisée sous le nom de Piccolyte S 115), par exemple. Revendications 1. Procédé de fabrication d'une bande adhésive autocollante, carao- térisé en ce qu'on enduit une face d'une bande de chlorure de polyvinyle rigide ou de cellulose d'un mélange à parties égales en poids d'émulsion acrylique, de latex de caoutchouc naturel et de latex de styrène-butadiène, destiné à assurer la liaison d'une masse adhésive à la barde de chlorure de polyvinyle ou de cellulose et qu'on recouvre l'enduit ainsi formé d'une masse adhésive consistant en un mélange de caoutchouc naturel, de résine, d'antioxydants et d'essence de pétrole distillée entre 69 et 970C. 2. Procédé selon la revendication 1, caractérisé en ce que l'une des résines utilisées pour la préparation de la masse adhésive autocollante est une résine aliphatique. 3. Procédé selon la revendication 1, caractérisé en ce que l'une des résines utilisées pour la préparation de la masse adhésive autocollante est une résine polydiénique. 4. Procédé selon la revendication 1, caractérisé en ce que l'une des résines utilisées pour la préparation de la masse adhésive autocollante est une résine d'hydrocarbure modifiée thermoplastique. 5. Procédé selon la revendication 1, caractérisé en ce que l'une des résines utilisées pour la préparation de la masse adhésive autocollante est une colophane polymérisée, estérifiée à l'éthylène glycol.